(57)【要約】【課題】キャリアフィルムを用いて、金属層付き導電性フィルムを作製する際に、金属層のパターニング精度が良好な導電性フィルムを製造する方法を提供すること。【解決手段】導電性フィルム１の製造方法は、透明基材５、第１透明導電層７および第１金属層８を順に備える中間フィルム３と、中間フィルム３に配置されるキャリアフィルム４とを備える積層体２を用意する用意工程と、第１金属層８にドライクリーニング処理を実施して、キャリアフィルム４に由来する成分を除去する除去工程とを備える。【選択図】図１
2020088112.tif 000002
【特許請求の範囲】
【請求項１】
透明基材、第１透明導電層および第１金属層を順に備える中間フィルムと、前記中間フィルムに配置されるキャリアフィルムとを備える積層体を用意する用意工程と、
前記第１金属層にドライクリーニング処理を実施して、前記キャリアフィルムに由来する成分を除去する除去工程と
を備えることを特徴とする、導電性フィルムの製造方法。
【請求項２】
前記ドライクリーニング処理が、プラズマ処理またはコロナ処理であることを特徴とする、請求項１に記載の導電性フィルムの製造方法。
【請求項３】
前記除去工程後における前記第１金属層の水接触角が、９０度以下であることを特徴とする、請求項１または２に記載の導電性フィルムの製造方法。
【請求項４】
前記除去工程後において、下記（１）〜（３）の少なくとも１つの要件を満たすことを特徴とする、請求項１〜３のいずれか一項に記載の導電性フィルムの製造方法。
（１）Ｃｕ＋に対するＣ１５Ｈ２３Ｏ＋の相対強度が、７．８×１０−２以下である。
（２）Ｃｕ＋に対するＣ６Ｈ１３＋の相対強度が、６．１×１０−３以下である。
（３）Ｃｕ−に対するＣ１８Ｈ３５Ｏ２−の相対強度が、４．３×１０−２以下である。
【請求項５】
前記用意工程は、
前記透明基材の厚み方向一方側に、前記第１透明導電層および前記第１金属層を順に配置する工程と、
前記第１金属層の厚み方向一方側に、前記キャリアフィルムを配置する工程と、
前記透明基材の厚み方向他方側に、第２透明導電層および第２金属層を順に配置する工程と、
前記キャリアフィルムを除去する工程と
を順に備えることを特徴とする、請求項１〜４のいずれか一項の導電性フィルムの製造方法。
【請求項６】
前記用意工程は、
前記透明基材の厚み方向他方側に、前記キャリアフィルムを配置する工程と、
前記透明基材の厚み方向一方側に、第１透明導電層および第１金属層を順に配置する工程と
を順に備えることを特徴とする、請求項１〜４のいずれか一項の導電性フィルムの製造方法。
【発明の詳細な説明】
【技術分野】
【０００１】
本発明は、導電性フィルムの製造方法、詳しくは、光学用途に好適に用いられる導電性フィルムの製造方法に関する。
【背景技術】
【０００２】
従来から、画像表示装置は、タッチパネル用フィルムとして、インジウムスズ複合酸化物（ＩＴＯ）層などの透明導電膜を透明基材上に配置した透明導電性フィルムを備えることが知られている。近年、このような透明導電性フィルムにおいて、タッチ入力領域の外縁部に引き回し配線を形成して狭額縁化を図るため、透明導電膜の表面に、電極用の銅膜をさらに配置した導電性フィルムが提案されている。
【０００３】
例えば、特許文献１には、透明基材シートの両面のそれぞれに、パターン化された透明導電膜および電極用導電膜（銅膜など）が順に積層された両面導電性のタッチ入力シートが開示されている。
【先行技術文献】
【特許文献】
【０００４】
【特許文献１】特開２０１１−６０１４６号公報
【発明の概要】
【発明が解決しようとする課題】
【０００５】
ところで、導電性フィルムでは、製造時に、導電性フィルムの品質低下（例えば、歪みや破損の発生）を抑制するために、キャリアフィルムを用いることが検討される。
【０００６】
例えば、透明基材シートの一方面に、第１透明導電膜および第１銅膜を形成した後、透明基材シートの他方面に、第２透明導電膜および第２銅膜を形成する前に、第１透明導電膜と第１銅膜との間に生じる歪みを抑制するために、第１銅膜の表面にキャリアフィルムを一時的に配置することが検討される。
【０００７】
そうすると、第２透明導電膜および第２銅膜を形成し、さらにキャリアフィルムを剥離した後、第１銅膜をパターニングするときに、キャリアフィルムによる汚染によって、パターニング精度が低下する不具合が生じる。
【０００８】
本発明は、キャリアフィルムを用いて、金属層付き導電性フィルムを作製する際に、金属層のパターニング精度が良好な導電性フィルムを製造する方法を提供することにある。
【課題を解決するための手段】
【０００９】
本発明［１］は、透明基材、第１透明導電層および第１金属層を順に備える中間フィルムと、前記中間フィルムに配置されるキャリアフィルムとを備える積層体を用意する用意工程と、前記第１金属層にドライクリーニング処理を実施して、前記キャリアフィルムに由来する成分を除去する除去工程とを備える、導電性フィルムの製造方法を含む。
【００１０】
本発明［２］は、前記ドライクリーニング処理が、プラズマ処理またはコロナ処理である、［１］に記載の導電性フィルムの製造方法を含む。
【００１１】
本発明［３］は、前記除去工程後における前記第１金属層の水接触角が、９０度以下である、［１］または［２］に記載の導電性フィルムの製造方法を含む。
【００１２】
本発明［４］は、前記除去工程後において、下記（１）〜（３）の少なくとも１つの要件を満たす、［１］〜［３］のいずれか一項に記載の導電性フィルムの製造方法を含む。
（１）Ｃｕ＋に対するＣ１５Ｈ２３Ｏ＋の相対強度が、７．８×１０−２以下である。
（２）Ｃｕ＋に対するＣ６Ｈ１３＋の相対強度が、６．１×１０−３以下である。
（３）Ｃｕ−に対するＣ１８Ｈ３５Ｏ２−の相対強度が、４．３×１０−２以下である。
【００１３】
本発明［５］は、前記用意工程は、前記透明基材の厚み方向一方側に、前記第１透明導電層および前記第１金属層を順に配置する工程と、前記第１金属層の厚み方向一方側に、前記キャリアフィルムを配置する工程と、前記透明基材の厚み方向他方側に、第２透明導電層および第２金属層を順に配置する工程と、前記キャリアフィルムを除去する工程とを順に備える、［１］〜［４］のいずれか一項の導電性フィルムの製造方法を含む。
【００１４】
本発明［６］は、前記用意工程は、前記透明基材の厚み方向他方側に、前記キャリアフィルムを配置する工程と、前記透明基材の厚み方向一方側に、第１透明導電層および第１金属層を順に配置する工程とを順に備える、［１］〜［４］のいずれか一項の導電性フィルムの製造方法を含む。
【発明の効果】
【００１５】
本発明の導電性フィルムの製造方法によれば、第１金属層にドライクリーニング処理を実施するため、キャリアフィルムに由来する成分（残渣）を除去できる。したがって、第１金属層をパターニングする際に、パターニング用レジスト膜と第１金属層との界面に隙間が発生することを抑制することができる。よって、第１金属層のパターニング精度に優れる。
【図面の簡単な説明】
【００１６】
【図１】図１Ａ−Ｈは、本発明の導電性フィルムの製造方法の第１実施形態の工程図を示し、図１Ａは、透明基材を用意する工程、図１Ｂは、ハードコート層を配置する工程、図１Ｃは、第１透明導電層を配置する工程、図１Ｄは、第１金属層を配置する工程、図１Ｅは、キャリアフィルムを配置する工程、図１Ｆは、第２透明導電層を配置する工程、図１Ｇは、第２金属層を配置する工程、図１Ｈは、導電性フィルムを得る工程を示す。
【図２】図２Ａ−Ｃは、プラズマ処理の方式の斜視図およびその側面図を示し、図２Ａは、リモート方式、図２Ｂは、ダイレクト方式、図２Ｃは、プローブ方式を示す。
【図３】図３Ａ−Ｆは、本発明のパターニング導電性フィルムの製造方法の工程図を示し、図３Ａは、ドライフィルムレジストを配置する工程、図３Ｂは、ドライフィルムレジストをパターニングする工程、図３Ｃは、第１金属層をエッチングする工程、図３Ｄは、ドライフィルムレジストを除去する工程、図３Ｅは、第２金属層をエッチングする工程、図３Ｆは、第１透明導電層および第２透明導電層をエッチングする工程を示す。
【図４】図４Ａ−Ｂは、図１Ｈに示す導電性フィルムの製造方法の変形例を示し、図４Ａは、光学調整層を配置する工程、図４Ｂは、図１Ｈに示す導電性フィルムの変形例（光学調整層を備える形態）を得る工程を示す。
【図５】図５Ａ−Ｆは、本発明の導電性フィルムの製造方法の第２実施形態の工程図を示し、図５Ａは、透明基材を用意する工程、図５Ｂは、キャリアフィルムを配置する工程、図５Ｃは、ハードコート層を配置する工程、図５Ｄは、第１透明導電層を配置する工程、図５Ｅは、第１金属層を配置する工程、図５Ｆは、導電性フィルムを得る工程を示す。
【発明を実施するための形態】
【００１７】
図１Ａにおいて、紙面上下方向は、上下方向（厚み方向、第１方向）であって、紙面上側が、上側（厚み方向一方側、第１方向一方側）、紙面下側が、下側（厚み方向他方側、第１方向他方側）である。また、紙面左右方向および奥行き方向は、上下方向に直交する面方向である。具体的には、各図の方向矢印に準拠する。なお、これらの方向の定義により、本発明の導電性フィルムの製造時および使用時の向きを限定する意図はない。
【００１８】
＜第１実施形態＞
図１Ａ−図２Ｃを参照して、本発明の導電性フィルムの製造方法の第１実施形態として、両面金属層付きの導電性フィルム１の製造方法を説明する。
【００１９】
導電性フィルム１の製造方法の一実施形態は、例えば、用意工程と、除去工程とを備える。好ましくは、この製造方法は、全てロールトゥロール方式にて実施される。
【００２０】
１．用意工程
用意工程では、図１Ａ−Ｇに示すように、積層体２を用意する。
【００２１】
積層体２は、図１Ｇに示すように、中間フィルム３と、その上面に配置されるキャリアフィルム４とを備える。以下、各フィルムを説明する。
【００２２】
（中間フィルム）
中間フィルム３は、フィルム形状（シート形状を含む）を有し、面方向（第１方向および第２方向）に延び、平坦な上面（厚み方向一方面）および平坦な下面（厚み方向他方面）を有する。
【００２３】
中間フィルム３は、透明基材５と、透明基材５の上側に配置される第１ハードコート層６と、第１ハードコート層６の上側に配置される第１透明導電層７と、第１透明導電層７の上側に配置される第１金属層８と、透明基材５の下側に配置される第２ハードコート層９と、第２ハードコート層９の下側に配置される第２透明導電層１０と、第２透明導電層１０の下側に配置される第２金属層１１とを備える。すなわち、中間フィルム３は、第２金属層１１、第２透明導電層１０、第２ハードコート層９、透明基材５、第１ハードコート層６、第１透明導電層７、および、第１金属層８を下から順に備える。すなわち、中間フィルム３は、透明基材５の両側に、ハードコート層、透明導電層および金属層を順に備える両面導電性フィルムである。以下、各層について詳述する。
【００２４】
透明基材５は、導電性フィルム１の機械強度を確保するための基材である。すなわち、透明基材５は、後述する透明導電層（第１透明導電層７、第２透明導電層１０）および金属層（第１金属層８、第２金属層１１）を、後述するハードコート層（第１ハードコート層６、第２ハードコート層９）とともに支持している。
【００２５】
透明基材５は、フィルム形状を有し、例えば、透明性を有する高分子フィルムである。
【００２６】
透明基材５の材料としては、例えば、ポリエチレンテレフタレート（ＰＥＴ）、ポリブチレンテレフタレート、ポリエチレンナフタレートなどのポリエステル樹脂、例えば、ポリメタクリレートなどの（メタ）アクリル樹脂（アクリル樹脂および／またはメタクリル樹脂）、例えば、ポリエチレン、ポリプロピレン、シクロオレフィンポリマー（例えば、ノルボルネン系、シクロペンタジエン系）などのオレフィン樹脂、例えば、ポリカーボネート樹脂、ポリエーテルスルフォン樹脂、ポリアリレート樹脂、メラミン樹脂、ポリアミド樹脂、ポリイミド樹脂、セルロース樹脂、ポリスチレン樹脂などが挙げられる。透明基材５の材料は、単独使用または２種以上併用することができる。
【００２７】
透明性、低複屈折性などの光学特性の観点から、好ましくは、オレフィン樹脂が挙げられ、より好ましくは、シクロオレフィンポリマーが挙げられる。
【００２８】
透明基材５の全光線透過率（ＪＩＳ  Ｋ  ７３７５−２００８）は、例えば、８０％以上、好ましくは、８５％以上である。
【００２９】
透明基材５の厚みは、例えば、２００μｍ以下、好ましくは、１５０μｍ以下であり、また、例えば、１０μｍ以上、好ましくは、１５μｍ以上、より好ましくは、２５μｍ以上である。透明基材５の厚みが上記上限以下であれば、導電性フィルム１の薄膜化を図ることができる。透明基材５の厚みが上記下限以上であれば、導電性フィルム１の機械強度に優れる。
【００３０】
本発明において、フィルムの厚みは、例えば、厚みが１μｍ以上である場合は、マイクロゲージ式厚み計を用いて測定することができ、例えば、厚みが１μｍ未満である場合は、瞬間マルチ測光システムを用いて測定することができる。
【００３１】
第１ハードコート層６は、複数の導電性フィルム１を積層した場合などに、導電性フィルム１の表面（すなわち、第１金属層８の上面、第２金属層１１の下面）に擦り傷を生じにくくするための擦傷保護層である。また、導電性フィルム１に耐ブロッキング性を付与するためのアンチブロッキング層とすることもできる。
【００３２】
第１ハードコート層６は、フィルム形状を有しており、例えば、透明基材５の上面全面に、透明基材５の上面と接触するように、配置されている。より具体的には、第１ハードコート層６は、透明基材５と第１透明導電層７との間に、透明基材５の上面および第１透明導電層７の下面と接触するように、配置されている。
【００３３】
第１ハードコート層６は、例えば、ハードコート組成物から形成される。ハードコート組成物は、樹脂成分を含有し、好ましくは、樹脂成分からなる。
【００３４】
樹脂成分としては、例えば、硬化性樹脂、熱可塑性樹脂（例えば、ポリオレフィン樹脂）などが挙げられ、好ましくは、硬化性樹脂が挙げられる。
【００３５】
硬化性樹脂としては、例えば、活性エネルギー線（具体的には、紫外線、電子線など）の照射により硬化する活性エネルギー線硬化性樹脂、例えば、加熱により硬化する熱硬化性樹脂などが挙げられ、好ましくは、活性エネルギー線硬化性樹脂が挙げられる。
【００３６】
活性エネルギー線硬化性樹脂は、例えば、分子中に重合性炭素−炭素二重結合を有する官能基を有するポリマーが挙げられる。そのような官能基としては、例えば、ビニル基、（メタ）アクリロイル基（メタクリロイル基および／またはアクリロイル基）などが挙げられる。
【００３７】
活性エネルギー線硬化性樹脂としては、具体的には、例えば、ウレタンアクリレート、エポキシアクリレートなどの（メタ）アクリル系紫外線硬化性樹脂が挙げられる。
【００３８】
また、活性エネルギー線硬化性樹脂以外の硬化性樹脂としては、例えば、ウレタン樹脂、メラミン樹脂、アルキド樹脂、シロキサン系ポリマー、有機シラン縮合物などが挙げられる。
【００３９】
樹脂成分は、単独使用または２種以上併用することができる。
【００４０】
ハードコート組成物は、粒子をさらに含有することもできる。これにより、ハードコート層を、耐ブロッキング特性を有するアンチブロッキング層とすることができる。
【００４１】
粒子としては、無機粒子、有機粒子などが挙げられる。無機粒子としては、例えば、シリカ粒子、例えば、酸化ジルコニウム、酸化チタン、酸化亜鉛、酸化スズなどからなる金属酸化物粒子、例えば、炭酸カルシウムなどの炭酸塩粒子などが挙げられる。有機粒子としては、例えば、架橋アクリル樹脂粒子などが挙げられる。粒子は、単独使用または２種以上併用することができる。
【００４２】
ハードコート組成物には、さらに、レベリング剤、チクソトロピー剤、帯電防止剤などの公知の添加剤を含有することができる。
【００４３】
第１ハードコート層６の厚みは、耐擦傷性の観点から、例えば、０．５μｍ以上、好ましくは、１μｍ以上であり、また、例えば、１０μｍ以下、好ましくは、３μｍ以下である。
【００４４】
第１透明導電層７は、後工程で所望のパターンに形成して、例えば、タッチパネルのタッチ入力領域における配線パターンや電極パターンを形成するための透明な導電層である。
【００４５】
第１透明導電層７は、フィルム形状を有しており、例えば、第１ハードコート層６の上面全面に、第１ハードコート層６の上面と接触するように、配置されている。より具体的には、第１透明導電層７は、第１ハードコート層６と第１金属層８との間に、第１ハードコート層６の上面および第１金属層８の下面と接触するように、配置されている。
【００４６】
第１透明導電層７の材料としては、例えば、Ｉｎ、Ｓｎ、Ｚｎ、Ｇａ、Ｓｂ、Ｔｉ、Ｓｉ、Ｚｒ、Ｍｇ、Ａｌ、Ａｕ、Ａｇ、Ｃｕ、Ｐｄ、Ｗからなる群より選択される少なくとも１種の金属を含む金属酸化物が挙げられる。金属酸化物には、必要に応じて、さらに上記群に示された金属原子をドープしていてもよい。
【００４７】
第１透明導電層７の材料は、例えば、インジウムスズ複合酸化物（ＩＴＯ）などのインジウム含有酸化物、例えば、アンチモンスズ複合酸化物（ＡＴＯ）などのアンチモン含有酸化物などが挙げられ、好ましくは、インジウム含有酸化物、より好ましくは、ＩＴＯが挙げられる。
【００４８】
第１透明導電層７の材料としてＩＴＯを用いる場合、酸化スズ（ＳｎＯ２）含有量は、酸化スズおよび酸化インジウム（Ｉｎ２Ｏ３）の合計量に対して、例えば、０．５質量％以上、好ましくは、３質量％以上であり、また、例えば、１５質量％以下、好ましくは、１３質量％以下である。酸化スズの含有量が上記下限以上であれば、ＩＴＯ層の耐久性をより一層良好にすることができる。酸化スズの含有量が上記上限以下であれば、ＩＴＯ層の結晶転化を容易にし、透明性や比抵抗の安定性を向上させることができる。
【００４９】
本明細書中における「ＩＴＯ」とは、少なくともインジウム（Ｉｎ）とスズ（Ｓｎ）とを含む複合酸化物であればよく、これら以外の追加成分を含んでもよい。追加成分としては、例えば、Ｉｎ、Ｓｎ以外の金属元素が挙げられ、具体的には、Ｚｎ、Ｇａ、Ｓｂ、Ｔｉ、Ｓｉ、Ｚｒ、Ｍｇ、Ａｌ、Ａｕ、Ａｇ、Ｃｕ、Ｐｄ、Ｗ、Ｆｅ、Ｐｂ、Ｎｉ、Ｎｂ、Ｃｒ、Ｇａなどが挙げられる。
【００５０】
第１透明導電層７は、結晶質および非晶質のいずれであってもよく、また、結晶質および非晶質の混合体であってもよい。
【００５１】
第１透明導電層７の厚みは、例えば、１０ｎｍ以上、好ましくは、２０ｎｍ以上であり、また、例えば、５０ｎｍ以下、好ましくは、３０ｎｍ以下である。
【００５２】
第１金属層８は、後工程で所望のパターンに形成して、例えば、タッチパネルのタッチ入力領域の外側（外周）の外縁部（外周縁部）における配線パターン（例えば、引き回し配線）を形成するための導電性の金属層である。
【００５３】
第１金属層８は、中間フィルム３の最上層である。第１金属層８は、フィルム形状を有しており、第１透明導電層７の上面全面に、第１透明導電層７の上面と接触するように、配置されている。
【００５４】
第１金属層８の材料としては、例えば、銅、ニッケル、クロム、鉄、チタン、または、それらの合金などの金属が挙げられる。導電性などの観点から、好ましくは、銅が挙げられる。
【００５５】
なお、第１金属層８が、銅などの酸化が生じやすい材料である場合、第１金属層８の表面は酸化されていてもよい。具体的には、第１金属層８が、銅層である場合は、第１金属層８は、表面の一部または全部に酸化銅を備える銅層であってもよい。
【００５６】
第１金属層８の厚みは、例えば、１００ｎｍ以上、好ましくは、１５０ｎｍ以上であり、また、例えば、４００ｎｍ以下、好ましくは、３００ｎｍ以下である。第１金属層８の厚みが上記下限以上であれば、第１金属層８の表面抵抗値を低くでき、導電性に優れる。そのため、タッチパネルの大型化に対応して、より一層幅狭で長尺な配線パターン（額縁部の引き回し配線）を形成することが可能となる。また、第１金属層８の厚みが上記上限以下であれば、額縁部の薄膜化を図ることができる。
【００５７】
第２ハードコート層９は、第１ハードコート層６と同様に、擦傷保護層であり、また、アンチブロッキング層とすることもできる。
【００５８】
第２ハードコート層９は、フィルム形状を有しており、透明基材５の下面全面に、透明基材５の下面と接触するように、配置されている。より具体的には、第２ハードコート層９は、透明基材５と第２透明導電層１０との間に、透明基材５の下面および第２透明導電層１０の上面と接触するように、配置されている。
【００５９】
第２ハードコート層９は、ハードコート組成物から形成される。第２ハードコート層９に用いられるハードコート組成物は、第１ハードコート層６で上述したハードコート組成物と同様である。
【００６０】
第２ハードコート層９の厚みは、例えば、０．５μｍ以上、好ましくは、１μｍ以上であり、また、例えば、１０μｍ以下、好ましくは、３μｍ以下である。
【００６１】
第２透明導電層１０は、第１透明導電層７と同様に、透明な導電層である。
【００６２】
第２透明導電層１０は、フィルム形状を有しており、例えば、第２ハードコート層９の下面全面に、第２ハードコート層９の下面と接触するように、配置されている。より具体的には、第２透明導電層１０は、第２ハードコート層９と第２金属層１１との間に、第２ハードコート層９の下面および第２金属層１１の上面と接触するように、配置されている。
【００６３】
第２透明導電層１０の材料としては、第１透明導電層７の材料と同様である。
【００６４】
第２透明導電層１０の厚みは、例えば、１０ｎｍ以上、好ましくは、２０ｎｍ以上であり、また、例えば、５０ｎｍ以下、好ましくは、３０ｎｍ以下である。
【００６５】
第２金属層１１は、第１金属層８と同様に、導電性の金属層である。
【００６６】
第２金属層１１は、導電性フィルム１の最下層である。第２金属層１１は、フィルム形状を有しており、第２透明導電層１０の下面全面に、第２透明導電層１０の下面と接触するように、配置されている。
【００６７】
第２金属層１１の材料としては、第１金属層８の材料と同様である。
【００６８】
第２金属層１１の厚みは、例えば、１００ｎｍ以上、好ましくは、１５０ｎｍ以上であり、また、例えば、４００ｎｍ以下、好ましくは、３００ｎｍ以下である。
【００６９】
中間フィルム３の厚みは、例えば、１０μｍ以上、好ましくは、２５μｍ以上であり、また、例えば、２００μｍ以下、好ましくは、１５０μｍ以下である。
【００７０】
キャリアフィルム４は、フィルム形状を有し、面方向に延び、平坦な上面および平坦な下面を有する。キャリアフィルム４は、中間フィルム３の上面に配置されている。より具体的には、キャリアフィルム４は、第１金属層８の上面全面に、第１金属層８の上面と接触するように、配置されている。
【００７１】
キャリアフィルム４は、中間フィルム３を製造、搬送および／または保存する際に、中間フィルム３（ひいては、導電フィルム１）の品質低下を抑制するために、中間フィルム３に配置される保護部材である。特に、キャリアフィルム４は、中間フィルム３の製造時、具体的には、第２透明導電層１０および第２金属層１１の形成の際、第１透明導電層７−第１金属層８間に生じる応力に起因する歪みや破損を抑制する。
【００７２】
キャリアフィルム４は、高分子フィルムである。キャリアフィルムとしては、例えば、ポリエステル系フィルム、ポリカーボネート系フィルム、オレフィン系フィルム（ポリエチレン系フィルム、ポリプロピレン系フィルム、シクロオレフィン系フィルムなど）、アクリル系フィルム、ポリエーテルスルフォン系フィルム、ポリアリレート系フィルム、メラミン系フィルム、ポリアミド系フィルム、ポリイミド系フィルム、セルロース系フィルム、ポリスチレン系フィルムが挙げられる。耐熱性、機械強度の観点から、好ましくは、オレフィン系フィルムが挙げられ、より好ましくは、ポリプロピレンン系フィルムが挙げられる。
【００７３】
キャリアフィルム４としては、延伸フィルム（１軸延伸または２軸延伸）または未延伸フィルムのいずれであってもよい。機械強度の観点から、好ましくは、２軸延伸フィルムが挙げられる。具体的には、好ましくは、２軸延伸ポリオレフィンフィルムが挙げられ、より好ましくは、２軸延伸ポリプロピレン系フィルム（ＯＰＰフィルム）が挙げられる。
【００７４】
キャリアフィルム４は、少なくとも下面に粘着性を有するフィルムである。
【００７５】
このようなキャリアフィルム４は、下面に粘着処理を付与した高分子フィルム（例えば、ＯＰＰフィルム）単独であってもよく、また、下面に粘着剤層が配置された高分子フィルムであってもよい。
【００７６】
粘着剤層としては、例えば、アクリル系粘着剤層、ゴム系粘着剤層、シリコーン系粘着剤層、ポリエステル系粘着剤層、ポリウレタン系粘着剤層、ポリアミド系粘着剤層、エポキシ系粘着剤層、ビニルアルキルエーテル系粘着剤層、フッ素系粘着剤層などが挙げられる。粘着性、剥離性などの観点から、好ましくは、アクリル系粘着剤層が挙げられる。
【００７７】
キャリアフィルム４は、その物性劣化抑制のために、一般的に、安定剤を含有している。
【００７８】
安定剤としては、例えば、ヒンダードフェノール系酸化防止剤、リン系酸化防止剤、イオウ系酸化防止剤などの酸化防止剤（熱安定剤）、例えば、ベンゾトリアゾール系紫外線吸収剤、トリアジン系紫外線吸剤などの光安定剤などが挙げられる。好ましくは、耐熱の観点から、酸化防止剤が挙げられ、好ましくは、酸化防止性が良好である観点から、ヒンダードフェノール系酸化防止剤、リン系酸化防止剤が挙げられ、より好ましくは、ヒンダードフェノール系酸化防止剤が挙げられる。
【００７９】
ヒンダードフェノール系酸化防止剤としては、好ましくは、ジ−ｔｅｒｔ−ブチルヒドロキシトルエン（ＢＨＴ）骨格を有する化合物が挙げられる。具体的には、商品名「ＩＲＧＡＮＯＸ１０１０」（ＢＡＳＦ製）（ペンタエリスリトール・テトラキス［３−（３，５−ジ−ｔｅｒｔ−ブチル−４−ヒドロキシフェニル）プロピオネート］）、商品名「ＩＲＧＡＮＯＸ１０１０ＦＦ」（ＢＡＳＦ製）、商品名「ＩＲＧＡＮＯＸ１０３５」（ＢＡＳＦ製）、商品名「ＩＲＧＡＮＯＸ１０３５ＦＦ」（ＢＡＳＦ製）、商品名「ＩＲＧＡＮＯＸ１０７６」（ＢＡＳＦ製）、商品名「ＩＲＧＡＮＯＸ１０７６ＦＤ」（ＢＡＳＦ製）、商品名「ＩＲＧＡＮＯＸ１０７６ＤＷＪ」（ＢＡＳＦ製）、商品名「ＩＲＧＡＮＯＸ１０９８」（ＢＡＳＦ製）、商品名「ＩＲＧＡＮＯＸ１１３５」（ＢＡＳＦ製）、商品名「ＩＲＧＡＮＯＸ１３３０」（ＢＡＳＦ製）、商品名「ＩＲＧＡＮＯＸ１７２６」（ＢＡＳＦ製）、商品名「ＩＲＧＡＮＯＸ１４２５ＷＬ」（ＢＡＳＦ製）、商品名「ＩＲＧＡＮＯＸ１５２０Ｌ」（ＢＡＳＦ製）、商品名「ＩＲＧＡＮＯＸ２４５」（ＢＡＳＦ製）、商品名「ＩＲＧＡＮＯＸ２４５ＦＦ」（ＢＡＳＦ製）、商品名「ＩＲＧＡＮＯＸ２５９」（ＢＡＳＦ製）、商品名「ＩＲＧＡＮＯＸ３１１４」（ＢＡＳＦ製）、商品名「ＩＲＧＡＮＯＸ５６５」（ＢＡＳＦ製）、商品名「ＩＲＧＡＮＯＸ２９５」（ＢＡＳＦ製）などが挙げられる。
【００８０】
リン系酸化防止剤としては、例えば、商品名「ＩＲＧＡＦＯＳ１６８」（ＢＡＳＦ製）などのリン系加工熱安定剤、商品名「アデカスタブ」（ＡＤＥＫＡ製）などのホスファイト系酸化防止剤などが挙げられる。好ましくは、リン系加工熱安定剤が挙げられる。
【００８１】
イオウ系酸化防止剤としては、例えば、商品名「ＩＲＧＡＮＯＸ  ＰＳ  ８００ＦＬ」（ＢＡＳＦ製）、商品名「スミライザー」（住友化学製）などが挙げられる。
【００８２】
ベンゾトリアゾール系紫外線吸収剤としては、例えば、商品名「ＴＩＮＵＶＩＮ  Ｐ」（ＢＡＳＦ製）（フェノール，２−（２Ｈ−ベンゾトリアゾール−２−イル）−４−メチル）、商品名「ＴＩＮＵＶＩＮ  Ｐ  ＦＬ」（ＢＡＳＦ製）、商品名「ＴＩＮＵＶＩＮ２３４」（ＢＡＳＦ製）、商品名「ＴＩＮＵＶＩＮ３２６」（ＢＡＳＦ製）、商品名「ＴＩＮＵＶＩＮ３２６ＦＬ」（ＢＡＳＦ製）、商品名「ＴＩＮＵＶＩＮ３２８」（ＢＡＳＦ製）、商品名「ＴＩＮＵＶＩＮ３２９」（ＢＡＳＦ製）、商品名「ＴＩＮＵＶＩＮ３２９ＦＬ」（ＢＡＳＦ製）、商品名「ＴＩＮＵＶＩＮ３６０」（ＢＡＳＦ製）などが挙げられる。
【００８３】
トリアジン系紫外線吸収剤としては、例えば、商品名「ＴＩＮＵＶＩＮ１５７７ＥＤ」（ＢＡＳＦ製）（フェノール，２−（４，６−ジフェニル−１，３，５−トリアジン−２−イル）−５−ヘキシルオキシ）、商品名「ＴＩＮＵＶＩＮ１６００」（ＢＡＳＦ製）などが挙げられる。
【００８４】
安定剤は、単独使用または２種以上併用することができる。
【００８５】
安定剤の含有割合は、キャリアフィルム４に対して、例えば、０．０１質量％以上、好ましくは、０．１質量％以上であり、また、例えば、５質量％以下、好ましくは、１質量％以下である。
【００８６】
（用意工程）
用意工程は、例えば、（１）透明基材５を用意する工程、（２）透明基材５にハードコート層（第１ハードコート層６、第２ハードコート層９）を配置する工程、（３）第１ハードコート層６の上面に第１透明導電層７および第１金属層８を順に配置する工程、（４）第１金属層８の上面にキャリアフィルム４を配置する工程、（５）第２ハードコート層９の下面に第２透明導電層１０および第２金属層１１を順に配置する工程、および、（６）キャリアフィルム４を除去する工程を順に備える。（以下、「（１）透明基材５を用意する工程」を「（１）工程」と省略することもある。その他の工程も同様に（２）工程などと省略する。）
（１）透明基材５を用意する工程
図１Ａに示すように、公知または市販の透明基材５を用意する。
【００８７】
（２）透明基材５にハードコート層を配置する工程
図１Ｂに示すように、透明基材５の下面および上面に、ハードコート層（第１ハードコート層６および第２ハードコート層９）を、例えば、湿式塗工により形成する。
【００８８】
具体的には、例えば、ハードコート組成物を溶媒で希釈した希釈液（ワニス）を調製し、続いて、希釈液を透明基材５の下面および下面に塗布して、希釈液を乾燥する。
【００８９】
その後、ハードコート組成物が活性エネルギー線硬化性樹脂を含有する場合は、希釈液の乾燥後に、活性エネルギー線を照射することにより、活性エネルギー線硬化性樹脂を硬化させる。
【００９０】
（３）第１ハードコート層６の上面に第１透明導電層７および第１金属層８を順に配置する工程
図１Ｃに示すように、第１ハードコート層６の上面に第１透明導電層７を、例えば、乾式方法により形成する。続いて、図１Ｄに示すように、第１透明導電層７の上面に第１金属層８を、例えば、乾式方法により形成する。
【００９１】
第１透明導電層７および第１金属層８に用いる乾式方法としては、それぞれ、例えば、真空蒸着法、スパッタリング法、イオンプレーティング法などが挙げられる。好ましくは、スパッタリング法が挙げられる。この方法により、薄膜で均一な第１透明導電層７および第１金属層８を形成することができる。
【００９２】
スパッタリング法は、真空チャンバー内にターゲットおよび被着体（ハードコート層が積層された透明基材５）を対向配置し、ガスを供給するとともに電源から電圧を印加することによりガスイオンを加速しターゲットに照射させて、ターゲット表面からターゲット材料をはじき出して、そのターゲット材料を被着体表面に積層させる。
【００９３】
第１透明導電層７を形成する際のターゲット材料としては、第１透明導電層７を構成する上述の金属酸化物などが挙げられ、好ましくは、ＩＴＯが挙げられる。
【００９４】
第１金属層８を形成する際のターゲット材料としては、第１金属層８を構成する上述の金属などが挙げられ、好ましくは、銅が挙げられる。
【００９５】
ガスとしては、例えば、Ａｒなどの不活性ガスが挙げられる。また、必要に応じて、酸素ガスなどの反応性ガスを併用することができる。反応性ガスを併用する場合において、反応性ガスの流量比（ｓｃｃｍ）は、スパッタガスおよび反応性ガスの合計流量比に対して、例えば、０．１流量％以上５流量％以下である。
【００９６】
スパッタリング時の気圧は、スパッタリングレートの低下抑制、放電安定性などの観点から、例えば、１Ｐａ以下であり、好ましくは、０．１Ｐａ以上０．７Ｐａ以下である。
【００９７】
電源は、例えば、ＤＣ電源、ＡＣ電源、ＭＦ電源およびＲＦ電源のいずれであってもよく、また、これらの組み合わせであってもよい。
【００９８】
（４）第１金属層８の上面にキャリアフィルム４を配置する工程
図１Ｅに示すように、第１金属層８の上面にキャリアフィルム４の下面（粘着面）を接触させることにより、第１金属層８とキャリアフィルム４とを積層させる。
【００９９】
（５）第２ハードコート層９の下面に第２透明導電層１０および第２金属層１１を順に配置する工程
図１Ｆに示すように、第２ハードコート層９の下面に第２透明導電層１０を、例えば、乾式方法により形成する。続いて、図１Ｇに示すように、第２透明導電層１０の下面に第２金属層１１を、例えば、乾式方法により形成する。
【０１００】
これらの方法は、上記した（３）工程と同様の方法が挙げられる。好ましくは、第２透明導電層１０および第２金属層１１の形成方法は、ともに、スパッタリング方法が挙げられる。
【０１０１】
これにより、中間フィルム３と、その上面に配置されるキャリアフィルム４とを備える積層体（キャリアフィルム付き導電性フィルム）２が得られる。
【０１０２】
（６）キャリアフィルム４を除去する工程
図１Ｇの仮想線で示すように、中間フィルム３の第１金属層８の上面と、キャリアフィルム４の下面とが互いに離間するように、キャリアフィルム４を剥離する。  
【０１０３】
これにより、中間フィルム３が単体として得られる。中間フィルム３は、第２金属層１１、第２透明導電層１０、第２ハードコート層９、透明基材５、第１ハードコート層６、第１透明導電層７および第１金属層８を順に備える。すなわち、中間フィルム３は、両面金属層付きの透明導電性フィルムである。中間フィルム３は、後述するドライクリーニング処理が実施されていない未クリーニング処理フィルムである。中間フィルム３の第１金属層８の上面には、キャリアフィルム４に由来する成分（例えば、安定化剤、長鎖脂肪酸）が付着している。
【０１０４】
２．除去工程
除去工程では、中間フィルム３の第１金属層８の上面に、ドライクリーニング処理を実施する。
【０１０５】
ドライクリーニング処理は、液体（クリーニング液など）や固体（スクリーンローラー）を中間フィルム３（クリーニング対象）に接触させず、放電やガス放出を中間フィルム３に対して実施する処理である。
【０１０６】
ドライクリーニング処理としては、例えば、プラズマ処理、コロナ処理、サンドブラスト処理などが挙げられる。確実にキャリアフィルム由来成分を除去できる観点から、好ましくは、プラズマ処理、コロナ処理が挙げられる。
【０１０７】
プラズマ処理およびコロナ処理は、公知または市販のプラズマ処理装置またはコロナ処理装置を用いて実施することができる。
【０１０８】
プラズマ処理およびコロナ処理としては、それぞれ、例えば、リモート方式、ダイレクト方式、スポット方式が挙げられる。
【０１０９】
リモート方式では、図２Ａが参照されるように、互いに対向する２つの電極２０を備えるヘッド部２１の間にプラズマを発生させ、そのヘッド部２１（電極２０）の間から外部に噴き出したプラズマを中間フィルム３に衝突させる。
【０１１０】
ダイレクト方式では、図２Ｂが参照されるように、互いに対向する２つの電極２０を備えるヘッド部２１の間にプラズマを発生させ、そのヘッド部２１（電極２０）の間に中間フィルム３を通過させる。
【０１１１】
スポット方式では、図２Ｃが参照されるように、略円筒状のノズル２２を備えるヘッド部２１の先端からプラズマを発生させ、中間フィルム３に衝突させる。
【０１１２】
ヘッド部２１の数は限定的でなく、例えば、１つであってもよく、複数（好ましくは、２〜４個）であってもよい。
【０１１３】
幅広の中間フィルム３をクリーニングできる観点からは、好ましくは、ダイレクト方式、リモート方式が挙げられる。
【０１１４】
また、中間フィルム３の損傷を抑制できる観点からは、リモート方式が挙げられる。すなわち、ダイレクト方式では、中間フィルム３内の金属層が電極として働いてしまい、所望のプラズマが発生しないため、中間フィルム３に損傷を与えるおそれがある。一方、リモート方式では、このような現象を防止でき、所望の特性の導電性フィルム１を得ることができる。
【０１１５】
プラズマ処理およびコロナ処理に用いるガスとしては、窒素、酸素、アルゴン、空気などが挙げられる。ガスは、単独使用または２種以上併用することができる。好ましくは、酸素を含有するガスが挙げられ、より好ましくは、窒素および酸素の混合ガス、空気が挙げられ、さらに好ましくは、空気が挙げられる。これにより、キャリアフィルム由来成分をより確実に除去することができる。
【０１１６】
窒素および酸素の混合ガスを用いる場合、窒素１００ｓｌｍ当たり、酸素の流量は、例えば、１０ｃｃｍ以上、好ましくは、５０ｃｃｍ以上であり、また、例えば、１０００ｃｃｍ以下、好ましくは、５００ｃｃｍ以下である。
【０１１７】
プラズマ処理において、放電量は、例えば、１００Ｗ・ｍｉｎ／ｍ２以上、好ましくは、２００Ｗ・ｍｉｎ／ｍ２以上、より好ましくは、４００Ｗ・ｍｉｎ／ｍ２以上であり、また、例えば、２０００Ｗ・ｍｉｎ／ｍ２以下、好ましくは、１５００Ｗ・ｍｉｎ／ｍ２以下である。
【０１１８】
コロナ処理において、放電量は、例えば、１０Ｗ・ｍｉｎ／ｍ２以上、好ましくは、５０Ｗ・ｍｉｎ／ｍ２以上、より好ましくは、１００Ｗ・ｍｉｎ／ｍ２以上であり、また、例えば、１０００Ｗ・ｍｉｎ／ｍ２以下、好ましくは、３００Ｗ・ｍｉｎ／ｍ２以下である。
【０１１９】
放電量を上記範囲とすることにより、キャリアフィルム由来成分をより確実に除去することができる。放電量（Ｗ・ｍｉｎ／ｍ２）は、「［電力（Ｗ）］／［中間フィルムの搬送速度（ｍ／ｍｉｎ）］・［電極長（ｍ）］」の式によって算出される。
【０１２０】
プラズマ処理およびコロナ処理において、放電容量は、例えば、電力、搬送速度、電極長などを適宜設定することにより、容易に調整することができる。電力は、例えば、１００Ｗ以上、２０００Ｗ以下である。中間フィルム３の搬送速度は、例えば、１ｍ／ｍｉｎ以上、２０ｍ／ｍｉｎ以下である。電極長（電極２０におけるフィルムの幅方向長さ）は、例えば、０．３ｍ以上、２．５ｍ以下である。
【０１２１】
サンドブラスト処理では、ガスを中間フィルム３に直接噴射する。サンドブラスト処理に用いるガスとしては、例えば、ドライアイス（二酸化炭素）などが挙げられる。
【０１２２】
これにより、図１Ｈに示すように、導電性フィルム１が得られる。導電性フィルム１は、第２金属層１１、第２透明導電層１０、第２ハードコート層９、透明基材、第１ハードコート層６、第１透明導電層７および第１金属層８を順に備える。導電性フィルム１は、両面金属層付きの透明導電性フィルムである。
【０１２３】
導電性フィルム１の上面（すなわち、第１金属層８の上面）において、水接触角は、例えば、９０度以下、好ましくは、８６度以下、より好ましくは、８２度以下、さらに好ましくは、７８度以下、とりわけ好ましくは、７２度以下である。水接触角が上記範囲であれば、第１金属層８の上面に付着したキャリアフィルム由来成分が除去されているため、第１金属層８のパターニング精度に優れる。
【０１２４】
水接触角は、第１金属層８の上面に約１μＬの水滴を滴下し、５秒後に、水滴と第１金属層８の上面とのなす角度を測定することにより、求められる。
【０１２５】
導電性フィルム１の上面において、例えば、下記（１）〜（３）の少なくとも１つの要件を満たす。好ましくは、下記（１）〜（３）の全ての要件を満たす。
【０１２６】
（１）Ｃｕ＋に対するＣ１５Ｈ２３Ｏ＋の相対強度が、７．８×１０−２以下である。
【０１２７】
（２）Ｃｕ＋に対するＣ６Ｈ１３＋の相対強度が、６．１×１０−３以下である。
【０１２８】
（３）Ｃｕ−に対するＣ１８Ｈ３５Ｏ２−の相対強度が、４．３×１０−２以下である。
【０１２９】
相対強度は、ＴＯＦ−ＳＩＭＳ（飛行時間型二次イオン質量分析法：Ｔｉｍｅ−ｏｆ−Ｆｌｉｇｈｔ  Ｓｅｃｏｎｄａｒｙ  Ｉｏｎ  Ｍａｓｓ  Ｓｐｅｃｔｒｏｍｅｔｒｙ）を用いて測定することができる。条件は、実施例にて詳述する。
【０１３０】
Ｃ１５Ｈ２３Ｏ＋、Ｃ６Ｈ１３＋、および、Ｃ１８Ｈ３５Ｏ２−は、キャリアフィルム由来成分である。具体的には、Ｃ１５Ｈ２３Ｏ＋は、キャリアフィルム４に含まれる酸化防止剤由来成分（ジ−ｔｅｒｔ−ブチルヒドロキシトルエン：ＢＨＴ）であり、Ｃ６Ｈ１３＋は、キャリアフィルム４に含まれる脂肪族炭化水素由来成分であり、Ｃ１８Ｈ３５Ｏ２−は、キャリアフィルム４に含まれる長鎖脂肪酸由来成分である。よって、これらの相対強度が上記上限以下であれば、導電性フィルム１の上面の汚れが低減されているため、第１金属層８のパターニング精度に優れる。
【０１３１】
導電性フィルム１における下面（すなわち、第２金属層１１の下面）において、水接触角は、例えば、９０度以下、好ましくは、８６度以下、より好ましくは、８２度以下、さらに好ましくは、７８度以下、とりわけ好ましくは、７２度以下である。
【０１３２】
なお、上記工程において、各層の形成ごとに巻取ロールに巻回してもよい。また、ハードコート層、透明導電層および金属層の形成まで巻回せずに連続的に実施して、金属層の形成後に巻取ロールに巻回してもよい。
【０１３３】
３．後工程（パターニング工程）
導電性フィルム１は、その後、必要に応じて、図３Ａ−Ｆに示すように、パターニング工程が実施される。
【０１３４】
パターニング工程は、金属層パターニング工程、および、導電層パターニング工程を備える。
【０１３５】
金属層パターニング工程は、第１金属層８および第２金属層１１をパターニングする。
【０１３６】
すなわち、第１金属層８および第２金属層１１の平面視周端部（例えば、タッチ入力領域外側の額縁部）に所望のパターン（例えば、引き回し配線）が形成されるように、これらの金属層（特に、平面視中央部）をエッチングする。
【０１３７】
第１金属層８をパターニングする方法としては、具体的には、第１金属層８の上面全面に感光性のドライフィルムレジスト１５を配置し（図３Ａ）、続いて、ドライフィルムレジスト１５を所望のパターン（配線パターン）に現像し（図３Ｂ）、続いて、ドライフィルムレジスト１５から露出する第１金属層８をエッチング液などによりエッチングし（図３Ｃ）、最後に、ドライフィルムレジスト１５を除去する（図３Ｄ）。
【０１３８】
一方、第２金属層１１をパターニングする方法についても、第１金属層８と同様である。
【０１３９】
これにより、図３Ｅに示すように、第１金属層８から第１パターニング金属層８Ａが形成され、第２金属層１１から第２パターニング金属層１１Ａが形成される。
【０１４０】
導電層パターニング工程は、第１透明導電層７および第２透明導電層１０をパターニングする。
【０１４１】
例えば、金属層８Ａ、１１Ａから露出した第１透明導電層７および第２透明導電層１０（特に、平面視中央部）を、所望のパターン（例えば、タッチ入力領域における電極パターンや額縁部の配線パターン）が形成されるように、エッチングする。
【０１４２】
具体的には、第１透明導電層７をパターニングする方法としては、第１透明導電層７および第１パターニング金属層８Ａの上面全面に感光性のドライフィルムレジストを配置し、続いて、ドライフィルムレジストを所望のパターン（電極パターンや配線パターン）に現像し、続いて、ドライフィルムレジストから露出する第１透明導電層７をエッチング液などによりエッチングし、最後に、ドライフィルムレジストを除去する。
【０１４３】
一方、第２透明導電層１０をパターニングする方法についても、第１透明導電層７と同様である。
【０１４４】
これにより、図３Ｆに示すように、第１透明導電層７から第１パターニング透明導電層７Ａが形成され、第２透明導電層１０から第２パターニング透明導電層１０Ａが形成される。
【０１４５】
このようにして、第２パターニング金属層１１Ａ、第２パターニング透明導電層１０Ａ、第２ハードコート層９、透明基材５、第１ハードコート層６、第１パターニング透明導電層７Ａおよび第１パターニング金属層８Ａを順に備えるパターニング導電性フィルム１Ａが得られる。
【０１４６】
４．用途
導電性フィルム１は、例えば、画像表示装置に備えられるタッチパネル用基材に用いられる。タッチパネルの形式としては、例えば、静電容量方式、抵抗膜方式などの各種方式が挙げられ、特に静電容量方式のタッチパネルに好適に用いられる。具体的には、例えば、導電性フィルム１の一実施形態であるパターニング導電性フィルム１Ａを、タッチパネルとして用いる。
【０１４７】
また、導電性フィルム１は、例えば、電気泳動方式、ツイストボール方式、サーマル・リライタブル方式、光書き込み液晶方式、高分子分散型液晶方式、ゲスト・ホスト液晶方式、トナー表示方式、クロミズム方式、電界析出方式などのフレキシブル表示素子にも好適に利用できる。
【０１４８】
そして、この導電性フィルム１の製造方法によれば、第１金属層８のパターニング精度に優れる。
【０１４９】
従来の導電性フィルムの製造方法では、すなわち、クリーニング処理を実施しない製造方法では、第１金属層をパターニングした際に、パターニングした第１金属層（例えば、引き回し配線）に欠けなどが発生しており、パターニング精度が不良であった。
【０１５０】
本発明者らは、この点を鋭意検討したところ、第１金属層とドライフィルムレジストとの界面に気泡やゴミ（ダート）が発生し、その箇所で、ドライフィルムレジスト１５が第１金属層８から浮いており、エッチング液がその箇所に浸入する現象を発見した。
【０１５１】
そして、その発見をさらに検討したところ、第１金属層の表面に、肉眼では観察されないキャリアフィルムに由来する成分（残渣）が付着していることを知見した。その中でも、特に、キャリアフィルムに含有されるＣ１５Ｈ２３Ｏ＋、Ｃ６Ｈ１３＋およびＣ１８Ｈ３５Ｏ２−を備える成分が、上記界面に気泡を発生させて、パターニング精度を低下させることを知見した。
【０１５２】
この知見に基づき、本発明者らは、第１金属層８の表面にドライクリーニング処理を実施し、上記残渣を除去することにより、気泡の発生などを抑制して、パターニング精度を向上させることに至った。
【０１５３】
なお、ドライクリーニング以外のクリーニング方法、例えば、スクリーンローラーを用いたクリーンロール法やクリーンニング液を用いたウェットクリーニング法であると、ローラーやクリーニング液由来の成分が第１金属層８の表面に付着してしまい、上記課題を解決することは困難である。
【０１５４】
５．変形例
図４Ａ−Ｂを参照して、本発明の導電性フィルム１の製造方法の一実施形態の変形例について説明する。なお、変形例において、一実施形態と同様の部材には、同様の符号を付し、その説明を省略する。
【０１５５】
（１）図１Ａ−Ｇに示す一実施形態では、光学調整層を配置する工程を備えていないが、例えば、図４Ａに示すように、光学調整層（第１光学調整層１２および第２光学調整層１３）を配置する工程を備えることもできる。
【０１５６】
光学調整層は、透明導電層（第１透明導電層７および第２透明導電層層１０）におけるパターンの視認を抑制しつつ、導電性フィルム１に優れた透明性を確保するために、導電性フィルム１の光学物性（例えば、屈折率）を調整する層である。
【０１５７】
光学調整層の屈折率は、それぞれ、例えば、１．６以上、好ましくは、１．８以下である。
【０１５８】
光学調整層を配置する工程は、（２）工程と（３）工程との間に実施される。
【０１５９】
光学調整層を配置する工程は、具体的には、第１ハードコート層６の上面に第１光学調整層１２を配置し、一方、第２ハードコート層９の下面に第２光学調整層１３を配置する。
【０１６０】
具体的には、第１ハードコート層６の上面および第２ハードコート層９の下面に光学調整層を、例えば、湿式塗工により形成する。
【０１６１】
これにより、図４Ｂに示すように、第１光学調整層１２および第２光学調整層１３を備える導電性フィルム１が得られる。
【０１６２】
この実施形態では、光学調整層を配置することができ、パターニング透明導電層７Ａ、１０Ａの視認を抑制することができる。
【０１６３】
（２）図１Ａ−Ｇに示す一実施形態では、透明基材５の下側に、第２キャリアフィルムを配置する工程を備えていないが、例えば、図示しないが、透明基材５の下側に、特に第２ハードコート層９の下面に、第２キャリアフィルムを配置する工程を備えることもできる。
【０１６４】
第２キャリアフィルムとしては、上記したキャリアフィルム４が挙げられる。
【０１６５】
第２キャリアフィルムを配置する工程は、（２）工程と（３）工程との間に実施される。第２キャリアフィルムは、（４）工程と（５）工程との間に、除去される。
【０１６６】
この実施形態では、第１透明導電層７および第１金属層８を配置する工程において、ハンドリング性を向上させることができ、これらの層を確実に透明基材５に配置することができる。これは、特に、透明基材５の厚みが薄い場合（例えば、５５μｍ以下）に、有効である。
【０１６７】
（３）図１Ａ−Ｇに示す一実施形態では、アニール工程を備えていないが、例えば、図示しないが、アニール工程を備えることもできる。
【０１６８】
アニール工程は、例えば、（２）工程と（３）工程との間に実施される。
【０１６９】
アニール工程時の温度は、例えば、６０℃以上、１６０℃以下である。アニール時間は、例えば、３分以上、６０分以下である。
【０１７０】
この実施形態では、（３）工程での図１Ａ−Ｂからのアウトガスを低減できる。また、図１Ａ−Ｂでの熱収縮率を予め調整することができる。
【０１７１】
（４）図１Ａ−Ｇに示す一実施形態では、結晶化工程を備えていないが、例えば、図示しないが、結晶化工程を備えることもできる。
【０１７２】
結晶化工程は、透明導電層を加熱することにより、透明導電層をアモルファス状態から結晶状態に変化させる。
【０１７３】
結晶化工程は、例えば、（５）工程の後に実施される。
【０１７４】
加熱は、例えば、赤外線ヒーター、オーブンなどを用いて大気下で実施する。
【０１７５】
加熱温度は、例えば、８０℃以上、２００℃以下である。加熱時間は、例えば、３分以上、５時間以下である。
【０１７６】
この実施形態では、透明導電層を結晶化させて、導電性フィルム１の導電性を良好にすることができる。
【０１７７】
＜第２実施形態＞
図５Ａ−Ｆを参照して、本発明の導電性フィルム１の製造方法の第２実施形態を説明する。なお、これら実施形態において、上記した第１実施形態と同様の部材には、同様の符号を付し、その説明を省略する。これら実施形態についても、第１実施形態と同様の作用効果を奏する。また、これら実施形態についても、第１実施形態の変形例を同様に適用することができる。
【０１７８】
第２実施形態における導電性フィルム１の製造方法は、例えば、用意工程と、除去工程とを備える。好ましくは、この製造方法は、全てロールトゥロール方式にて実施される。
【０１７９】
１．用意工程
用意工程では、図５Ａ−Ｅに示すように、積層体２を用意する。
【０１８０】
第２実施形態における積層体２は、図５Ｅに示すように、中間フィルム３と、その下面に配置されるキャリアフィルム４とを備える。
【０１８１】
第２実施形態における中間フィルム３は、透明基材５と、透明基材５の上側に配置される第１ハードコート層６と、第１ハードコート層６の上側に配置される第１透明導電層７と、第１透明導電層７の上側に配置される第１金属層８とを備える。すなわち、中間フィルム３は、透明基材５、第１ハードコート層６、第１透明導電層７、および、第１金属層８を下から順に備える。すなわち、中間フィルム３は、透明基材５の片側のみに、透明導電層および金属層を順に備える片面導電性フィルムである。
【０１８２】
キャリアフィルム４は、中間フィルム３の下面に配置されている。より具体的には、キャリアフィルム４は、透明基材５の下面全面に、透明基材５の下面と接触するように、配置されている。
【０１８３】
第２実施形態におけるキャリアフィルム４は、上面に粘着性を有し、それ以外は、第１実施形態におけるキャリアフィルム４と同様である。
【０１８４】
（用意工程）
用意工程は、例えば、（１´）透明基材５を用意する工程、（２´）透明基材５の下面に、キャリアフィルム４を配置する工程、（３´）透明基材５にハードコート層（第１ハードコート層６）を配置する工程、（４´）第１ハードコート層６の上面に第１透明導電層７および第１金属層８を順に配置する工程、（５´）積層体２を巻回する工程、および、（６´）キャリアフィルム４を除去する工程を順に備える。
【０１８５】
（１´）透明基材５を用意する工程は、図５Ａに示すように、第１実施形態の（１）工程と同様である。
【０１８６】
（２´）透明基材５の下面にキャリアフィルム４を配置する工程
図５Ｂに示すように、透明基材５の下面にキャリアフィルム４の上面（粘着面）を接触させることにより、透明基材５とキャリアフィルム４とを積層させる。
【０１８７】
（３´）透明基材５にハードコート層を配置する工程
図５Ｃに示すように、透明基材５の上面に、第１ハードコート層６を、例えば、湿式塗工により形成する。具体的には、第１実施形態の（２）工程と同様である。
【０１８８】
（４´）第１ハードコート層６の上面に第１透明導電層７および第１金属層８を順に配置する工程は、図５Ｄ−Ｅに示すように、第１実施形態の（３）工程と同様である。
【０１８９】
これにより、中間フィルム３と、その下面に配置されるキャリアフィルム４とを備える積層体２（キャリアフィルム付き導電性フィルム）が得られる。
【０１９０】
（５´）積層体２を巻回する工程
積層体２を巻回する工程では、例えば、積層体２をロールトゥロール方式により、ロール状に巻回する。
【０１９１】
これにより、複数の積層体２が径方向に重なるロール状の積層体２において、キャリアフィルム４の下面が、第１金属層８の上面と接触するように配置される。
【０１９２】
（６´）キャリアフィルム４を除去する工程
ロール状の積層体２を直線状に巻き戻した後、図５Ｅの仮想線に示すように、中間フィルム３の透明基材５の下面と、キャリアフィルム４の上面とが互いに離間するように、キャリアフィルム４を剥離する。これにより、中間フィルム３が単体として得られる。
【０１９３】
２．除去工程
除去工程では、中間フィルム３の第１金属層８の上面に、ドライクリーニング処理を実施する。詳しくは、第１実施形態と同様である。
【０１９４】
これにより、図５Ｆに示すように、導電性フィルム１が得られる。導電性フィルム１は、透明基材、第１ハードコート層６、第１透明導電層７および第１金属層８を順に備える。導電性フィルム１は、片面金属層付きの透明導電性フィルムである。
【０１９５】
導電性フィルム１の上面および下面の物性（例えば、水接触角）などは、第１実施形態と同様である。
【０１９６】
第２実施形態においても、第１実施形態と同様の作用効果を奏する。特に、第２実施形態では、導電性フィルム１の作製時においては、ロールトゥロール方式において、工程ごとにロール状に巻回する場合が生じ、その場合に、キャリアフィルム４に接触した第１金属層８のパターニング精度を良好にすることができる。
【実施例】
【０１９７】
以下に実施例および比較例を示し、本発明をさらに具体的に説明する。なお、本発明は、何ら実施例および比較例に限定されない。以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。
【０１９８】
（実施例１）
透明基材５として、厚み５５μｍのシクロオレフィンポリマーフィルム（ＣＯＰフィルム）を用意した（図１Ａ参照）。
【０１９９】
紫外線硬化型アクリル樹脂および溶媒（酢酸エチル）を混合して、ハードコート組成物塗布液を調製した。ＣＯＰフィルムの上面および下面に、ハードコート組成物塗布液を塗布および乾燥させた後、紫外線を照射した。これにより、厚み１．３μｍのハードコート層（第１ハードコート層６および第２ハードコート層９）をＣＯＰフィルムの上面および下面に形成した（図１Ｂ参照）。
【０２００】
次いで、得られた積層体を、巻き取り式スパッタリング装置に投入して、第１ハードコート層の上面に、厚みが３０ｎｍの第１透明導電層７（ＩＴＯ層）を形成した（図１Ｃ参照）。具体的には、真空雰囲気下で、９７質量％の酸化インジウムおよび３質量％の酸化スズの焼結体からなるＩＴＯターゲットを用いて、第１ハードコート層６に対してスパッタリングを実施した。
【０２０１】
次いで、得られた積層体を、巻き取り式スパッタリング装置に投入して、第１透明導電層７の上面に、厚みが２００ｎｍの第１金属層８（銅層）を形成した（図１Ｄ参照）。具体的には、真空雰囲気下で、無酸素銅からなるＣｕターゲットを用いて、第１透明導電層７に対してスパッタリングを実施した。
【０２０２】
次いで、得られた積層体の第１金属層８の上面に、キャリアフィルム４（フタムラ製、「ＦＳＡ０２０Ｍ」、厚み３５μｍ）を積層した（図１Ｅ参照）。
【０２０３】
次いで、得られた積層体の第２ハードコート層９の下面に、上記と同様にして、第２透明導電層１０（ＩＴＯ層）および第２金属層１１（銅層）を形成した後、キャリアフィルム４を剥離した（図１Ｆ−Ｇ参照）。これにより、中間フィルム３を得た。
【０２０４】
次いで、表１に示すプラズマ処理の条件にて、中間フィルム３の第１金属層８の上面に対して、ドライクリーニング処理を実施した。なお、プラズマ処理装置としては、積水化学工業社製のプラズマ表面処理装置「ＲＤ６４０」（電極長５４０ｍｍ）を用いた。
【０２０５】
これにより、実施例１の導電性フィルム１を得た（図１Ｈ参照。）
（実施例２〜６）
ドライクリーニングの条件を表１に示す条件に変更した以外は、実施例１と同様にして、実施例の導電性フィルムを得た。
【０２０６】
（実施例７〜９）
プラズマ処理の代わりに、コロナ処理を実施した以外は、実施例１と同様にして、実施例の導電性フィルムを得た。コロナ処理装置としては、春日電機社製のコロナ表面処理装置（電極長４３０ｍｍ）を用いた。コロナ処理の条件は、表１に示す。コロナ処理において、酸素ガスの値は、濃度を示す。
【０２０７】
（比較例１）
ドライクリーニング処理を実施しなかった以外は、実施例１と同様にして、比較例の導電性フィルムを得た。
【０２０８】
（水接触角の測定）
接触角計（協和界面科学社製、「ＤｒｏｐＭａｓｔｅｒ・ＤＭ５００」）を用いて、第１金属層８の上面に約１．０μＬの水滴を滴下し、５秒後に、水滴と第１金属層８の上面とのなす角度を測定した。３回測定の平均値を表１に示す。
【０２０９】
（ＴＯＦ−ＳＩＭＳによる第１金属層表面の測定）
第１金属層の上面に対して、ＴＯＦ−ＳＩＭＳ（飛行時間型二次イオン質量分析法）を実施し、（１）Ｃｕ＋に対するＣ１５Ｈ２３Ｏ＋の相対強度、（２）Ｃ６Ｈ１３＋の相対強度、および、（３）Ｃｕ−に対するＣ１８Ｈ３５Ｏ２−の相対強度を測定した。具体的には、下記の条件で測定した。表１に示す。
【０２１０】
測定装置  ：ＩＯＮ−ＴＯＦ社製、「ＴＯＦ  ＳＩＭＳ  ５」
一次イオン：Ｂｉ３２＋
加圧電圧  ：２５ｋＶ、
測定面積  ：５００μｍ角
なお、Ｃ１５Ｈ２３Ｏ＋は、キャリアフィルム４に含有する酸化防止剤（ペンタエリスリトール・テトラキス［３−（３，５−ジ−ｔｅｒｔ−ブチル−４−ヒドロキシフェニル）プロピオネート］）由来成分（ＢＨＴ）であり、Ｃ６Ｈ１３＋は、キャリアフィルムに含有する脂肪族炭化水素由来成分であり、Ｃ１８Ｈ３５Ｏ２−は、キャリアフィルムに含有する長鎖脂肪族酸由来成分であった。
【０２１１】
（パターニング評価）
実施例および比較例の導電性フィルムの第１金属層を、エッチングした。具体的には、第１金属層の上面に、幅１ｃｍ間隔のストライプ状のドライフィルムレジストを形成し、エッチング液で、ドライフィルムから露出する第１金属層をエッチングした。
【０２１２】
この際、パターニングされた第１金属層に、欠けが全く観察されなかった場合を◎と評価し、ごくわずかな欠けが観察されたが、実用上問題がないレベルであった場合を〇と評価し、大きな欠けが観察された場合を×と評価した。結果を表１に示す。
【０２１３】
【表１】
2020088112.tif 000003
【符号の説明】
【０２１４】
１  導電性フィルム
２  積層体
３  中間フィルム
４  キャリアフィルム
５  透明基材
７  第１透明導電層
８  第１金属層
１０  第２透明導電層
１１  第２金属層
【図１】
2020088112.tif 000004
【図２】
2020088112.tif 000005
【図３】
2020088112.tif 000006
【図４】
2020088112.tif 000007
【図５】
2020088112.tif 000008